主としてポリカーボネートで構成された第1の基板と、主としてポリカーボネートで構成された第2の基板と、前記第1の基板および前記第2の基板を接合する接合層とを有し、前記接合層は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上であることを特徴とする時計用文字板。主としてポリカーボネートで構成された複数枚の基板と、隣接する前記基板を接合する接合層とを有し、前記接合層は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上であることを特徴とする時計用文字板。前記基板として、第1の基板、第2の基板、および、第3の基板を有し、前記接合層として、前記第1の基板と前記第2の基板とを接合する第1の接合層、および、前記第2の基板と前記第3の基板とを接合する第2の接合層を有する請求項2に記載の時計用文字板。前記粘着弾性体組成物は、厚みが7mmのシート材としたときの、ゴム硬度が20度以上90度以下であり、縦、横方向の伸び率が2倍以上15倍以下である請求項1ないし3のいずれかに記載の時計用文字板。前記粘着弾性体組成物は、厚みが700μmのシート材としたときの粘着力が、1N/25mm幅以上40N/25mm幅以下である請求項1ないし4のいずれかに記載の時計用文字板。時計用文字板は、厚さ方向の光の透過率が10以上である請求項1ないし5のいずれかに記載の時計用文字板。請求項1ないし6のいずれかに記載の時計用文字板を備えたことを特徴とする時計。本発明の目的は、主としてポリカーボネートで構成された基板が複数枚接合されてなる時計用文字板であって、基板の接合強度に優れるとともに、接合層における気泡の発生が効果的に防止された時計用文字板を提供すること、また、前記時計用文字板を備えた時計を提供することにある。このような目的は下記の本発明により達成される。本発明の時計用文字板は、主としてポリカーボネートで構成された第1の基板と、主としてポリカーボネートで構成された第2の基板と、前記第1の基板および前記第2の基板を接合する接合層とを有し、前記接合層は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上であることを特徴とする。これにより、主としてポリカーボネートで構成された基板が複数枚接合されてなる時計用文字板であって、基板の接合強度に優れるとともに、接合層における気泡の発生が効果的に防止された時計用文字板を提供することができる。本発明の時計用文字板は、主としてポリカーボネートで構成された複数枚の基板と、隣接する前記基板を接合する接合層とを有し、前記接合層は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上であることを特徴とする。これにより、主としてポリカーボネートで構成された基板が複数枚接合されてなる時計用文字板であって、基板の接合強度に優れるとともに、接合層における気泡の発生が効果的に防止された時計用文字板を提供することができる。本発明の時計用文字板では、前記基板として、第1の基板、第2の基板、および、第3の基板を有し、前記接合層として、前記第1の基板と前記第2の基板とを接合する第1の接合層、および、前記第2の基板と前記第3の基板とを接合する第2の接合層を有することが好ましい。これにより、3枚以上の基板を備えた時計用文字板であっても、基板の接合強度を十分に優れたものとしつつ、接合層における気泡の発生を効果的に防止することができる。本発明の時計用文字板では、前記粘着弾性体組成物は、厚みが7mmのシート材としたときの、ゴム硬度が20度以上90度以下であり、縦、横方向の伸び率が2倍以上15倍以下であることが好ましい。これにより、基板の接合強度を十分に優れたものとしつつ、接合層における気泡の発生をより効果的に防止することができる。本発明の時計用文字板では、前記粘着弾性体組成物は、厚みが700μmのシート材としたときの粘着力が、1N/25mm幅以上40N/25mm幅以下であることが好ましい。これにより、基板の接合強度を十分に優れたものとしつつ、接合層における気泡の発生をより効果的に防止することができる。本発明の時計用文字板では、時計用文字板は、厚さ方向の光の透過率が10以上であることが好ましい。これにより、時計用文字板全体としての光透過性を特に優れたものとすることができ、例えば、時計用文字板を、ソーラー時計太陽電池を備えた時計等により好適に適用することができる。本発明の時計は、本発明の時計用文字板を備えたことを特徴とする。これにより、主としてポリカーボネートで構成された基板が複数枚接合され、基板の接合強度に優れるとともに、接合層における気泡の発生が効果的に防止された時計用文字板を備えた時計を提供することができる。本発明によれば、主としてポリカーボネートで構成された基板が複数枚接合されてなる時計用文字板であって、基板の接合強度に優れるとともに、接合層における気泡の発生が効果的に防止された時計用文字板を提供すること、また、前記時計用文字板を備えた時計を提供することができる。以下、本発明の好適な実施形態について、添付図面を参照しつつ説明する。まず、本発明の時計用文字板の好適な実施形態について説明する。<時計用文字板>第1実施形態図1は、本発明の時計用文字板の第1実施形態を示す断面図である。以下の説明では、図1後述する図2、図3についても同様中の上側が、時計用文字板の使用時において、観察者側を向く場合について代表的に説明し、図中の上側を上または上方、下側を下または下方と言う。図に示すように、時計用文字板10は、主としてポリカーボネートで構成された複数の基板1としての第1の基板1Aおよび第2の基板1Bと、第1の基板1Aおよび第2の基板1Bを接合する接合層2とを有している。そして、接合層2は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上である。このように、本発明の時計用文字板は、主としてポリカーボネートで構成された複数枚の基板と、隣接する前記基板を接合する接合層とを有し、前記接合層は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上であることを特徴とする。これにより、主としてポリカーボネートで構成された基板が複数枚接合されてなる時計用文字板であって、基板の接合強度に優れるとともに、接合層における気泡の発生が効果的に防止された時計用文字板を提供することができる。[基板1第1の基板1A、第2の基板1B]時計用文字板10は、複数枚の基板1として、第1の基板1Aおよび第2の基板1Bを備えている。このように複数の基板1を備えることにより、時計用文字板10の装飾性立体感を高めることができる。第1の基板1Aおよび第2の基板1Bは、主としてポリカーボネートで構成されたものである。ポリカーボネートは、透明性に優れる材料であるとともに、機械的強度にも優れる材料である。したがって、時計用文字板特に、ソーラー時計用の文字板の構成材料として好ましいものである。第1の基板1A、第2の基板1Bは、ポリカーボネート以外の構成材料を含むものであってもよく、例えば、可塑剤、酸化防止剤、着色剤各種発色剤、蛍光物質、りん光物質等を含む、光沢剤、フィラー等を含むものであってもよい。また、第1の基板1Aは、全体にわたって均一な組成を有するものであってもよいし、部位によって組成の異なるもの例えば、複数の層の積層体で構成されるものや、厚さ方向に組成が傾斜的に変化する傾斜材料で構成されたものであってもよい。第1の基板1A中におけるポリカーボネートの含有率、第2の基板1B中におけるポリカーボネートの含有率は、特に限定されないが、70wt以上であるのが好ましく、90wt以上であるのがより好ましく、95wt以上であるのがさらに好ましい。これにより、時計用文字板10全体としての透明性、機械的強度等を特に優れたものとすることができる。また、第1の基板1A、第2の基板1Bは、互いに同一の組成を有するものであってもよいし、互いに異なる組成を有するものであってもよい。第1の基板1Aの平均厚さ、第2の基板1Bの平均厚さは、特に限定されないが、50μm以上800μm以下であるのが好ましく、80μm以上600μm以下であるのがより好ましく、100μm以上500μm以下であるのがさらに好ましい。これにより、時計用文字板10の機械的強度を特に優れたものとすることができるとともに、時計用文字板10の製造時における第1の基板1A、第2の基板1Bの取扱い性取扱いのし易さを特に優れたものとすることができ、時計用文字板10の生産性を特に優れたものとすることができる。なお、第1の基板1Aと第2の基板とは、平均厚さが同一のものであってもよいし、平均厚さが異なるものであってもよい。図示の構成では、第1の基板1A、第2の基板1Bは、平板状をなすものであるが、湾曲板状をなすものであってもよい。また、図示の構成では、時計用文字板10を平面視した際に、第2の基板1Bは、第1の基板1Aの一部とのみ重なり合うものであるが、例えば、第1の基板1Aと第2の基板1Bとは、平面視した際の形状が同一のものであってもよいし、第1の基板1Aが、第2の基板1Bの一部のみと重なるものであってもよい。[接合層]接合層2は、2つの基板1第1の基板1Aおよび第2の基板1Bを接合するものである。そして、接合層2は、アクリル酸類のモノマーおよび/またはオリゴマーを主剤とする紫外線架橋型アクリル系樹脂材料に、酸素を遮断した状態で紫外線を照射して架橋させて得た粘着弾性体組成物で構成されたものであり、厚みが50μm以上200μm以下、伸び率が50以上350以下で、厚さ方向の光透過率が80以上である。接合層2がこのような構成を有するものであることにより、隣接する複数の基板1第1の基板1Aおよび第2の基板1Bを確実に接合することができ、時計用文字板10全体としての形状の安定性、機械的強度を十分に優れたものとしつつ、複数の基板1第1の基板1Aおよび第2の基板1Bの間に気泡が混入することを確実に防止することができ、その結果、時計用文字板10の美的外観を確実に優れたものとすることができる。また、このような接合層は、耐光性、アウトガスの点でも優れており、優れた美的外観等を長期間にわたって安定的に保持することができる。すなわち、時計用文字板の耐久性に優れている。このような優れた効果は、接合層が上記の各条件を満足することにより得られるものであって、上記の条件のうち1つでも満足しない場合には得られるものではない。主剤であるアクリル酸類のモノマーおよび/またはオリゴマーとしては、例えば、アクリル酸、アクリル酸エチル、アクリル酸メチル、アクリル酸-2-エチルヘキシル、アクリル酸ブチル、アクリル酸イソブチル、アクリル酸イソノニル、アクリル酸ジメチルアミノエチル、アクリル酸メトキシエチル、アクリル酸ステアリル、アクリル酸イソオクチル、アクリル酸N-オクチル、アクリル酸-2-ヒドロキシエチル、アクリル酸ヒドロキシプロピル、メタクリル酸メチル、メタクリル酸ブチル、メタクリル酸-2-ヒドロキシエチル、メタクリル酸-2-ヒドロキシプロピル、メタクリル酸シクロヘキシル、トリメチロールプロパントリメタクリレート、メタクリル酸ターシャリーブチル等が挙げられ、これらから選択される1種または2種以上を組み合わせて用いることができる。また、紫外線の照射によって粘着弾性体組成物となる紫外線架橋型アクリル系樹脂材料には、主剤である上述のアクリル酸類のモノマーおよび/またはオリゴマーの他、紫外線架橋開始剤、紫外線架橋促進剤増感剤等の補助材料が配合されていてもよい。粘着弾性体組成物は、厚みが7mmのシート材としたときの、ゴム硬度が20度以上90度以下であり、縦、横方向の伸び率が2倍以上15倍以下であるのが好ましい。これにより、基板1の接合強度第1の基板1Aと第2の基板1Bとの接合強度を十分に優れたものとしつつ、接合層2における気泡の発生をより効果的に防止することができる。なお、本明細書中において、伸び率とは、JISZ0237に準じた条件で測定される伸び率のことをいう。また、粘着弾性体組成物は、厚みが700μmのシート材としたときの粘着力JIS-Z-0237に準じた測定により求められる値が、1N/25mm幅以上40N/25mm幅以下であるのが好ましく、5N/25mm幅以上35N/25mm幅以下であるのがより好ましい。これにより、基板の接合強度を十分に優れたものとしつつ、接合層における気泡の発生をより効果的に防止することができる。接合層2の厚みは、50μm以上200μm以下であればよいが、50μm以上100μm以下であるのが好ましい。これにより、上述したような本発明の効果がより顕著に発揮される。また、接合層2の伸び率は、50以上350以下であればよいが、60以上250以下であるのが好ましい。これにより、上述したような本発明の効果がより顕著に発揮される。また、接合層2の厚さ方向の光透過率は、80以上であればよいが、90以上であるのが好ましい。これにより、時計用文字板10全体としての光透過性を特に優れたものとすることができ、例えば、時計用文字板10を、ソーラー時計太陽電池を備えた時計等により好適に適用することができる。なお、図示の構成では、第1の基板1Aと第2の基板1Bとが重なり合う領域全体に、接合層2が設けられているが、接合層2は、第1の基板1Aと第2の基板1Bとが重なり合う領域のうち少なくとも一部に設けられていればよい。上記のような接合層2は、例えば、以下のようにして形成することができる。1フィルムへの塗布上述のアクリル酸類のモノマーおよび/またはオリゴマーを主剤とするアクリル系樹脂材料紫外線架橋型アクリル系樹脂材料を、押出機、ダイコーター等で押し出してPETフィルム等のフィルム上に積層する。アクリル系樹脂材料を積層する前述のフィルムとしては、基板1第1の基板1A、第2の基板1B上に直接行ってもよく、または、工程紙工程フィルムに塗布したアクリル系樹脂材料に、紫外線照射前に、または紫外線照射後に後述する基板1第1の基板1A、第2の基板1Bを貼り合わせる等してもよい。押し出された紫外線架橋型アクリル系樹脂材料の厚み調整は、押出機の押し出しダイによって行ってもよく、または、コンマコーター、リーバースコーター、ナイフコーター等によって行ってもよいが、気泡の発生を阻止し、異物の付着や巻き込み防止の観点から、押出しダイによる調整が好ましい。また、ここで使用するフィルムで後述する紫外線照射工程において説明するガスバリヤーフィルムを兼ねる場合には、ガスバリヤー性を有するフィルムで、好ましくは紫外線透過性を有するものを使用する。当該フィルムとしては、ガスバリヤー性と面平滑性、寸法安定性等の観点から二軸延伸PETフィルムの使用が好ましいが、ポリプロピレン等のオレフィン系フィルムを使用してもよい。アクリル系樹脂材料の塗布に使用したフィルム工程フィルムを後に除去する場合には、片面または両面に剥離性が付与されていることが望ましく、このような剥離性を付与するために、シリコーン系剥離剤が塗布されたフィルムを使用することが好ましい。2紫外線照射工程前述のようにしてフィルム上に塗布されたアクリル系樹脂材料に対し、紫外線を照射して架橋させ、粘着性と弾性を備えた粘着弾性体組成物を得る。紫外線照射工程は、酸素を遮断した状態、例えば、窒素ガス等によって空気が置換された空間や、ガスバリヤー性を有するフィルムでアクリル系樹脂材料の両面を被覆した状態で行う。前述のアクリル系樹脂材料の積層を行ったフィルムとして、ガスバリヤー性を有するフィルムを使用した場合には、このフィルムとの接合面とは反対側の前記アクリル系樹脂材料の表面に対しても、紫外線照射前に予めガスバリヤー性フィルムを貼着しておく。このガスバリヤー性フィルムとしては、酸素透過度が10000cc/cm2.24h20°C.90RHJIS-K-7126以下であればPE、PP等のオレフィン系フィルム、PETフィルム、紙-樹脂ラミネートまたはコーテッド紙等、いずれを使用してもよく、その材質は問わないが、紫外線ランプの熱線対応、ガスバリヤー性、仕上がり面の平滑性等の観点から延伸PETフィルムの使用が好適である。また、紫外線の照射をこのガスバリヤー性フィルム側より行う場合には、ガスバリヤー性フィルムとして紫外線透過性のあるものを使用する。時計用文字板10は、厚さ方向の光の透過率が10以上であるのが好ましく、厚さ方向の光の透過率が12以上であるのがより好ましい。これにより、時計用文字板10全体としての光透過性を特に優れたものとすることができ、例えば、時計用文字板10を、ソーラー時計太陽電池を備えた時計等により好適に適用することができる。時計用文字板10の厚さは、250μm以上1500μm以下であるのが好ましく、300μm以上1000μm以下であるのがより好ましい。第2実施形態図2は、本発明の時計用文字板の第2実施形態を示す断面図である。以下、第2実施形態の時計用文字板について、前記実施形態との相違点を中心に説明し、同様の事項の説明は省略する。本実施形態の時計用文字板10は、主としてポリカーボネートで構成された第1の基板1Aと、第1の接合層2Aと、主としてポリカーボネートで構成された第2の基板1Bと、第2の接合層2Bと、主としてポリカーボネートで構成された第3の基板1Cとが、この順に積層された構成を有している。すなわち、本実施形態の時計用文字板10は、基板1として、第1の基板1A、第2の基板1B、および、第3の基板1Cを有し、接合層2として、第1の基板1Aと第2の基板1Bとを接合する第1の接合層2A、および、第2の基板1Bと第3の基板1Cとを接合する第2の接合層2Bを有している。このように、本発明では、3枚以上の基板を備えた時計用文字板であっても、基板の接合強度を十分に優れたものとしつつ、接合層における気泡の発生を効果的に防止することができる。また、本実施形態では、前記実施形態1に比べて基板1の積層数が多くなるため、時計用文字板10の外観を、より立体感に溢れたものとすることができる。本実施形態のように、基板1として、第1の基板1A、第2の基板1B、および、第3の基板1Cを有する場合、第1の基板1Aの平均厚さ、第2の基板1Bの平均厚さ、第3の基板1Cの平均厚さは、特に限定されないが、50μm以上800μm以下であるのが好ましく、60μm以上600μm以下であるのがより好ましく、80μm以上500μm以下であるのがさらに好ましい。これにより、時計用文字板10の機械的強度を特に優れたものとすることができるとともに、時計用文字板10の製造時における第1の基板1A、第2の基板1B、第3の基板1Cの取扱い性取扱いのし易さを特に優れたものとすることができ、時計用文字板10の生産性を特に優れたものとすることができる。なお、第1の基板1Aと第2の基板1Bと第3の基板1Cとは、平均厚さが同一のものであってもよいし、平均厚さが異なるものであってもよい。<時計>次に、上述したような本発明の時計用文字板を備えた本発明の時計について説明する。本発明の時計は、上述したような本発明の時計用文字板を有するものである。上述したように、本発明の時計用文字板は、基板が複数枚接合されてなるものであって、基板の接合強度に優れるとともに、接合層における気泡の発生が効果的に防止されたものである。このため、時計全体としての外観、耐久性を優れたものとすることができる。また、基板の構成材料ポリカーボネート、および、接合層の構成材料紫外線架橋型アクリル系樹脂材料の架橋体は、いずれも、光透過性に優れるものであるため、時計用文字板10全体としての光透過性を優れたものとすることができる。このため、このような時計用文字板を備えた本発明の時計は、ソーラー時計としての求められる要件を十分に満足することができる。なお、本発明の時計を構成する時計用文字板本発明の時計用文字板以外の部品としては、公知のものを用いることができるが、以下に、本発明の時計の構成の一例について説明する。図3は、本発明の時計腕時計の好適な実施形態を示す部分断面図である。図3に示すように、本実施形態の腕時計携帯時計100は、胴ケース82と、裏蓋83と、ベゼル縁84と、ガラス板カバーガラス85とを備えている。また、ケース82内には、前述したような本発明の時計用文字板10と、太陽電池94と、ムーブメント81とが収納されており、さらに、図示しない針指針等が収納されている。時計用文字板10は、太陽電池94と、ガラス板カバーガラス85との間に設けられている。ガラス板85は、通常、透明性の高い透明ガラスやサファイア等で構成されている。これにより、本発明の時計用文字板10の審美性を十分に発揮させることができるとともに、太陽電池94に十分な光量の光を入射させることができる。ムーブメント81は、太陽電池94の起電力を利用して、指針を駆動する。図3中では省略しているが、ムーブメント81内には、例えば、太陽電池94の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて1秒毎に指針を駆動するステップモーターや、ステップモーターの動きを指針に伝達する輪列機構等を備えている。また、ムーブメント81は、図示しない電波受信用のアンテナを備えている。そして、受信した電波を用いて時刻調整等を行う機能を有している。太陽電池94は、光エネルギーを電気エネルギーに変換する機能を有する。そして、太陽電池94で変換された電気エネルギーは、ムーブメントの駆動等に利用される。太陽電池94は、例えば、非単結晶シリコン薄膜にp型の不純物とn型の不純物とが選択的に導入され、さらにp型の非単結晶シリコン薄膜とn型の非単結晶シリコン薄膜との間に不純物濃度の低いi型の非単結晶シリコン薄膜を備えたpin構造を有している。胴82には巻真パイプ86が嵌入固定され、この巻真パイプ86内にはりゅうず87の軸部871が回転可能に挿入されている。胴82とベゼル84とは、プラスチックパッキン88により固定され、ベゼル84とガラス板85とはプラスチックパッキン89により固定されている。また、胴82に対し裏蓋83が嵌合または螺合されており、これらの接合部シール部93には、リング状のゴムパッキン裏蓋パッキン92が圧縮状態で介挿されている。この構成によりシール部93が液密に封止され、防水機能が得られる。りゅうず87の軸部871の途中の外周には溝872が形成され、この溝872内にはリング状のゴムパッキンりゅうずパッキン91が嵌合されている。ゴムパッキン91は巻真パイプ86の内周面に密着し、該内周面と溝872の内面との間で圧縮される。この構成により、りゅうず87と巻真パイプ86との間が液密に封止され防水機能が得られる。なお、りゅうず87を回転操作したとき、ゴムパッキン91は軸部871と共に回転し、巻真パイプ86の内周面に密着しながら周方向に摺動する。なお、上記の説明では、時計の一例として、ソーラー電波時計としての腕時計携帯時計を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。以上、本発明の好適な実施形態について説明したが、本発明は上記のようなものに限定されるものではない。例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、前述した実施形態では、時計用文字板が、主としてポリカーボネートで構成された基板を2枚または3枚備える構成について代表的に説明したが、本発明の時計用文字板は、4枚以上の基板を備えるものであってもよい。次に、本発明の具体的実施例について説明する。1.シート状粘着弾性体組成物の調製調製例1まず、アクリル酸2-エチルヘキシル:100重量部と、アクリル酸:20重量部と、アセトフェノン系光ラジカル重合開始剤チバスペシャリティーケミカルズ社製、イルガキュア184:0.4重量部とを含む紫外線架橋型アクリル系樹脂材料を、シリコーン系剥離剤が塗布された厚さ188μmのポリエチレンテレフタレートPET製の二軸延伸フィルム工程フィルム上に、接合層の厚みが70μmとなるように、ダイコーターにより付与した。当該フィルムの酸素透過度は、10000cc/cm2.24h20°C.90RHJIS-K-7126以下であった。次に、工程フィルム上に付与された紫外線架橋型アクリル系樹脂材料の表面に、シリコーン系剥離剤が塗布された厚さ25μmのポリエチレンテレフタレートPET製の二軸延伸フィルムを被覆した。当該フィルムの酸素透過度は、10000cc/cm2.24h20°C.90RHJIS-K-7126以下であった。次に、窒素ガスで置換したチャンバー内で、2枚のフィルムと紫外線架橋型アクリル系樹脂材料との積層体に対し、紫外線を照射した。紫外線の照射は、ピーク波長365nmの水銀灯を用い、500mW/cm2、照射時間:1分間という条件で行った。これにより、2枚のフィルムで被覆されたシート状粘着弾性体組成物を得た。本調製例で得られたシート状粘着弾性体組成物の伸び率は250、厚さ方向の光透過率は91であった。また、本調製例で得られたシート状粘着弾性体組成物を積層して厚みが7mmのシート材としたときのゴム硬度は65度であった。また、本調製例で得られたシート状粘着弾性体組成物を積層して厚みが7mmのシート材としたときの縦、横方向の伸び率が2.5倍であった。また、本調製例で得られたシート状粘着弾性体組成物を積層して厚みが700μmのシート材としたときの粘着力JIS-Z-0237に準じた測定により求められる値は12N/25mm幅であった。調製例2まず、アクリル酸2-エチルヘキシル:100重量部と、メタクリル酸:40重量部と、ウレタンアクリレート:5重量部と、アセトフェノン系光ラジカル重合開始剤チバスペシャリティーケミカルズ社製、イルガキュア184:0.4重量部とを含む紫外線架橋型アクリル系樹脂材料を、シリコーン系剥離剤が塗布された厚さ188μmのポリエチレンテレフタレートPET製の二軸延伸フィルム工程フィルム上に、接合層の厚みが50μmとなるように、ダイコーターにより付与した。当該フィルムの酸素透過度は、10000cc/cm2.24h20°C.90RHJIS-K-7126以下であった。次に、工程フィルム上に付与された紫外線架橋型アクリル系樹脂材料の表面に、シリコーン系剥離剤が塗布された厚さ25μmのポリエチレンテレフタレートPET製の二軸延伸フィルムを被覆した。当該フィルムの酸素透過度は、10000cc/cm2.24h20°C.90RHJIS-K-7126以下であった。次に、窒素ガスで置換したチャンバー内で、2枚のフィルムと紫外線架橋型アクリル系樹脂材料との積層体に対し、紫外線を照射した。紫外線の照射は、ピーク波長200nmの水銀灯を用い、200mW/cm2、照射時間:1分間という条件で行った。これにより、2枚のフィルムで被覆されたシート状粘着弾性体組成物を得た。本調製例で得られたシート状粘着弾性体組成物の伸び率は180、厚さ方向の光透過率は89であった。また、本調製例で得られたシート状粘着弾性体組成物を積層して厚みが7mmのシート材としたときのゴム硬度は75度であった。また、本調製例で得られたシート状粘着弾性体組成物を積層して厚みが7mmのシート材としたときの縦、横方向の伸び率が1.8倍であった。また、本調製例で得られたシート状粘着弾性体組成物を積層して厚みが700μmのシート材としたときの粘着力JIS-Z-0237に準じた測定により求められる値は18N/25mm幅であった。調製例3まず、アクリル酸ブチル:100重量部と、アクリル酸:50重量部と、ウレタンアクリレート:5重量部と、アセトフェノン系光ラジカル重合開始剤チバスペシャリティーケミカルズ社製、イルガキュア184:0.4重量部とを含む紫外線架橋型アクリル系樹脂材料を、シリコーン系剥離剤が塗布された厚さ188μmのポリエチレンテレフタレートPET製の二軸延伸フィルム工程フィルム上に、接合層の厚みが100μmとなるように、ダイコーターにより付与した。当該フィルムの酸素透過度は、10000cc/cm2.24h20°C.90RHJIS-K-7126以下であった。次に、工程フィルム上に付与された紫外線架橋型アクリル系樹脂材料の表面に、シリコーン系剥離剤が塗布された厚さ25μmのポリエチレンテレフタレートPET製の二軸延伸フィルムを被覆した。当該フィルムの酸素透過度は、10000cc/cm2.24h20°C.90RHJIS-K-7126以下であった。次に、窒素ガスで置換したチャンバー内で、2枚のフィルムと紫外線架橋型アクリル系樹脂材料との積層体に対し、紫外線を照射した。紫外線の照射は、ピーク波長328nmの水銀灯を用い、500mW/cm2、照射時間:3分間という条件で行った。これにより、2枚のフィルムで被覆されたシート状粘着弾性体組成物を得た。本調製例で得られたシート状粘着弾性体組成物の伸び率は240、厚さ方向の光透過率は90であった。また、本調製例で得られたシート状粘着弾性体組成物を積層して厚みが7mmのシート材としたときのゴム硬度は40度であった。また、本調製例で得られたシート状粘着弾性体組成物を積層して厚みが7mmのシート材としたときの縦、横方向の伸び率が2.4倍であった。また、本調製例で得られたシート状粘着弾性体組成物を積層して厚みが700μmのシート材としたときの粘着力JIS-Z-0237に準じた測定により求められる値は22N/25mm幅であった。調製例4接合層の厚みが40μmとなるように、工程フィルム上に付与する紫外線架橋型アクリル系樹脂材料の付与量を変更した以外は、前記調製例1と同様にして2枚のフィルムで被覆されたシート状粘着弾性体組成物を調製した。調製例5接合層の厚みが210μmとなるように、工程フィルム上に付与する紫外線架橋型アクリル系樹脂材料の付与量を変更した以外は、前記調製例1と同様にして2枚のフィルムで被覆されたシート状粘着弾性体組成物を調製した。調製例6接合層の伸び率が10となるように各成分の配合比率を変更した以外は、前記調製例1と同様にして2枚のフィルムで被覆されたシート状粘着弾性体組成物を調製した。調製例7接合層の伸び率が500となるように各成分の配合比率を変更した以外は、前記調製例1と同様にして2枚のフィルムで被覆されたシート状粘着弾性体組成物を調製した。調製例8次に、工程フィルム上に付与された紫外線架橋型アクリル系樹脂材料の表面に、フィルムを被覆することなく、空気中酸素を含む雰囲気下で紫外線照射を行った以外は、前記調製例1と同様にして2枚のフィルムで被覆されたシート状粘着弾性体組成物を調製した。2.時計用文字板の製造以下に示すような方法で、各実施例および各比較例について、時計用文字板腕時計用文字板を製造した。実施例1まず、ポリカーボネートを用いて、射出成形により、円盤状の母材を作製し、その後、必要箇所を型抜きし、不要なバリ等を切削、研磨することにより、多数個の基板を得た。このようにして得られた基板は、直径:27mm×平均厚さ:200μmであり、平面視した際の中心部に指針時針、分針および秒針の軸を挿通するための孔部を有するものであった。このようにして得られた基板を第1の基板として用いた。また、上記基板第1の基板に打ち抜き加工を施すことにより、平面視した際の中心部に指針時針、分針および秒針の軸を挿通するための孔部に加え、さらに、それ以外の部位にも孔部を形成することにより、第2の基板を得た。一方、上記調製例1で得られた積層体を第2の基板と同一の形状となるように打ち抜き加工した。上記のようにして打ち抜加工された積層体から一方のフィルムを剥離し、露出した紫外線架橋型アクリル系樹脂材料が第2の基板と密着するように貼り合わせた。その後、他方のフィルムを剥離し、露出した紫外線架橋型アクリル系樹脂材料が第1の基板と密着するように貼り合わせ、これにより、図1に示すような第1の基板と接合層と第2の基板がこの順で積層された時計用文字板を得た。実施例2~7接合層の形成に用いるシート状粘着弾性体組成物を備えた積層体の種類、第1の基板の厚さ、第2の基板の厚さを表1に示すようにした以外は、前記実施例1と同様にして時計用文字板を製造した。比較例1ポリカーボネートで構成された第1の基板の代わりに、ポリプロピレンで構成されたものを用いた以外は、前記実施例1と同様にして時計用文字板を製造した。比較例2ポリカーボネートで構成された第2の基板の代わりに、ポリプロピレンで構成されたものを用いた以外は、前記実施例1と同様にして時計用文字板を製造した。比較例3ポリカーボネートで構成された第1の基板および第2の基板の代わりに、ポリプロピレンで構成されたものを用いた以外は、前記実施例1と同様にして時計用文字板を製造した。比較例4~8接合層の形成に用いるシート状粘着弾性体組成物を備えた積層体の種類を表1に示すようにした以外は、前記実施例1と同様にして時計用文字板を製造した。比較例9接合層の形成に、シート状粘着弾性体組成物の代わりに、市販の両面テープ住友3M社製、4511-50を用いた以外は、前記実施例1と同様にして時計用文字板を製造した。比較例10接合層の形成に、シート状粘着弾性体組成物の代わりに、市販の両面テープ日東電工社製、CS9622Tを用いた以外は、前記実施例1と同様にして時計用文字板を製造した。比較例11接合層の形成に、シート状粘着弾性体組成物の代わりに、市販の両面テープ共同技研化学社製、200A50を用いた以外は、前記実施例1と同様にして時計用文字板を製造した。各実施例および各比較例の時計用文字板の構成を表1にまとめて示す。なお、表中、ポリカーボネートをPCで示し、ポリプロピレン樹脂をPP、4511-50住友3M社製をS3M、CS9622T日東電工社製をNTD、200A50共同技研化学社製をKGKで示した。また、時計用文字板を構成する第1の基板、第2の基板は、いずれも、表1に示す成分を主成分として構成されたものであり、それ以外の成分の含有率が0.1wt未満であった。3.腕時計用文字板の外観評価前記各実施例および各比較例で製造した各腕時計用文字板について、製造直後および60°C×24時間の加熱処理を行った後に、第2の基板側から目視による観察を行い、これらの外観を以下の6段階の基準に従い、評価した。A:気泡の存在がまったく認められず、極めて優れた外観を有している。B:気泡の存在がほとんど認められず、非常に優れた外観を有している。C:気泡の存在がわずかに認められるものの、優れた外観を有している。D:気泡の存在が認められ、良好な外観を有している。E:気泡の存在がはっきりと認められ、外観がやや不良。F:気泡の存在が顕著に認められ外観が不良。4.接合強度前記各実施例および各比較例で製造した各腕時計用文字板について、以下のような方法により、基板の接合強度を評価した。まず、前記各実施例および各比較例で製造した各腕時計用文字板を用いて、それぞれ、図3に示すような時計腕時計を組み立てた。このようにして得られた時計を1000mmの高さから、厚さ20mmの樫板に落下させ、その後、時計用文字板を観察し、その外観を以下の6段階の基準に従い、評価した。A:外観の変化がまったく認められず、極めて優れた外観を有している。B:外観の変化がほとんど認められず、非常に優れた外観を有している。C:外観の変化がわずかに認められるものの、優れた外観を有している。D:小さなクラックが認められ、良好な外観を有している。E:クラックがはっきりと認められ、外観がやや不良。F:クラックおよび剥離部が顕著に認められ外観が不良。5.耐光性前記各実施例および各比較例で製造した各腕時計用文字板について、以下のような方法により、耐光性を評価した。UVフェードメータ試験100時間後に、時計用文字板を観察し、その外観を以下の6段階の基準に従い、評価した。A:外観の変化がまったく認められず、極めて優れた外観を有している。B:外観の変化がほとんど認められず、非常に優れた外観を有している。C:外観の変化がわずかに認められるものの、優れた外観を有している。D:薄い変色が認められ、良好な外観を有している。E:変色がはっきりと認められ、外観がやや不良。F:変色あるいは剥離が顕著に認められ外観が不良。6.腕時計用文字板の光透過性評価前記各実施例および各比較例で製造した各腕時計用文字板について、以下のような方法により、光透過性を評価した。まず、太陽電池と各腕時計用文字板とを暗室にいれた。その後、太陽電池単体でその受光面に対し、所定距離離間した白色蛍光灯光源からの光を入射させた。この際、太陽電池の発電電流をA[mA]とした。次に、前記太陽電池の受光面の上面に、腕時計用文字板を重ね合わせた状態で、前記と同様に所定距離離間した白色蛍光灯光源からの光を入射させた。この状態での、太陽電池の発電電流をB[mA]とした。そして、B/A×100で表される時計用文字板の光透過率を算出し、以下の2段階の基準に従い、評価した。光透過率が大きいほど、時計用文字板の光透過性は優れたものであるといえる。なお、各実施例および各比較例の時計用文字板については、時字が設けられた面が白色蛍光灯光源側を向くように、太陽電池に重ね合わせた。A:40以上。B:40未満。7.電波透過性の評価前記各実施例および各比較例で製造した各時計用文字板について、以下に示すような方法で電波透過性を評価した。まず、時計ケースと、電波受信用のアンテナを備えた腕時計用内部モジュールムーブメントとを用意した。次に、時計ケース内に、腕時計用内部モジュールムーブメントおよび、腕時計用文字板を組み込み、この状態での電波の受信感度を測定した。このとき、各実施例および各比較例の時計用文字板については、時字が設けられた面が外表面側を向くようにした。腕時計用文字板を組み込まない状態での受信感度を基準とし、腕時計用文字板を組み込んだ場合における受信感度の低下量dBを以下の4段階の基準に従い、評価した。電波の受信感度の低下が低いものほど、腕時計用文字板の電波透過性は優れたものであるといえる。A:感度の低下が認められない検出限界以下。B:感度の低下が0.7dB未満で認められる。C:感度の低下が0.7dB以上1.0dB未満。D:感度の低下が1.0dB以上。これらの結果を表2に示す。表2から明らかなように、本発明の時計用文字板は、気泡の混入等が確実に防止され、優れた美的外観を有するとともに、基板の接合強度に優れたものであった。また、本発明の時計用文字板は、耐光性に優れ、アウトガスの発生量を少ないものであった。また、本発明の時計用文字板は、光の透過性、電波の透過性にも優れるものであった。これに対し、比較例では、満足な結果が得られなかった。また、各実施例および各比較例で得られた時計用文字板を用いて、図3に示すような時計を組み立てた。このようにして得られた各時計について、上記と同様の試験、評価を行ったところ、上記と同様の結果が得られた。